(57)【特許請求の範囲】
【請求項１】
ローラーとパンチを用いて再生治療法などに使用するメッシュプレートに孔明けする孔
明け製造方法において、
平板金型に形成した前記パンチの上に被加工部材を載置する工程と、
前記被加工部材と前記ローラーとの間に、前記パンチによる抜きカスが保持される裏打ちフィルムを配置する工程と、
前記ローラーを回転させる工程と、
前記ローラーと前記平板金型との間に相対的な圧力を加える工程と、
前記ローラーの周速度と同じ速さで前記ローラーまたは前記被加工部材を相対移動させ
る工程と、
前記ローラーの幅は前記パンチの一列の幅より広くなっており、前記被加工部材の移動に応じて、前記パンチの一列の数の孔を同時に且つ列ごとに順次に前記パンチの先端を前記裏打ちフィルム内に沈み込ませることによって前記被加工部材に複数の貫通孔を明ける工程と、
前記裏打ちフィルムには前記貫通孔を明ける工程における前記被加工部材の抜きカスが沈んだ状態で前記被加工部材を前記パンチからリリースする工程と、
前記メッシュプレートを完成させる工程と、
を有することを特徴とするメッシュプレートの孔明け製造方法。
【請求項２】
ローラーとパンチを用いて再生治療法などに使用するメッシュプレートに孔明けする孔
明け製造方法において、
平板金型に形成した前記パンチの上に被加工部材を載置する工程と、
前記被加工部材と前記ローラーとの間に裏打ちフィルムを配置する工程と、
前記ローラーを回転させる工程と、
前記ローラーと前記平板金型との間に相対的な圧力を加える工程と、
前記ローラーの周速度と同じ速さで前記ローラーまたは前記被加工部材を相対移動させる工程と、
前記パンチの先端を前記裏打ちフィルム内に沈み込ませることによって前記被加工部材に複数の貫通孔を明ける工程と、
前記被加工部材を前記パンチからリリースする工程と、
前記メッシュプレートを完成させる工程と、
を有するものであって、
前記被加工部材と前記裏打ちフィルムとの間に金属板を積層し、前記パンチが前記金属板を貫通して前記裏打ちフィルムまで達するように孔明け加工を行った後、前記金属板を前記被加工部材からリリースすることを特徴とするメッシュプレートの孔明け製造方法。
【請求項３】
前記被加工部材の材質はチタンまたはチタン合金であることを特徴とする請求項１又は請求項２に記載のメッシュプレートの孔明け製造方法。
【請求項４】
前記被加工部材は１０μｍ以上５０μｍ以下の板厚を有すると共に、前記被加工部材に孔寸法が１５μｍ以上３０μｍ以下、ピッチが３０μｍ以上３００μｍ以下の微細な貫通孔を明けることにより前記メッシュプレートを形成することを特徴とする請求項１、請求項２又は請求項３のいずれか１項に記載のメッシュプレートの孔明け製造方法。
【請求項５】
前記メッシュプレートの完成工程には、前記被加工部材の孔明け加工後にカール状になった前記被加工部材を平板状に矯正する工程を含むことを特徴とする請求項１から請求項４のいずれか１項に記載のメッシュプレートの孔明け製造方法。
【請求項６】
前記裏打ちフィルムは、前記パンチ上に前記被加工部材を載置する前に別工程にて前記被加工部材上に前記裏打ちフィルムを張り付けておくことを特徴とする請求項１から請求項５のいずれか１項に記載のメッシュプレートの孔明け製造方法。
【請求項７】
前記裏打ちフィルムは、前記ローラーに巻き付けられていることを特徴とする請求項１から請求項５までのいずれか１項に記載のメッシュプレートの孔明け製造方法。
【請求項８】
前記被加工部材には、貫通孔の明いた薄板部と該薄板部を補強する補強フレームとが形成されていることを特徴とする請求項１から請求項７までのいずれか１項に記載のメッシュプレートの孔明け製造方法。
【請求項９】
前記金属板は前記被加工部材と同一の材料であり、前記被加工部材の材質はチタンまたはチタン合金であることを特徴とする請求項２に記載のメッシュプレートの孔明け製造方法。
【請求項１０】
前記薄板部の厚さは１０μｍ以上３０μｍ以下、前記補強フレームの厚さは６０μｍ以上１５０μｍ以下であることを特徴とする請求項８に記載のメッシュプレートの孔明け製造方法。
【請求項１１】
前記薄板部はエッチングにより形成されることにより、前記薄板部と前記補強フレームとは一体化されていることを特徴とする請求項８又は請求項１０に記載のメッシュプレートの孔明け製造方法。
【請求項１２】
被加工部材に微細な貫通孔を明けたメッシュプレートの孔明け製造装置において、
前記被加工部材を載置するためのパンチが形成された板状の平板金型と、
前記平板金型の滑りを防止するための敷台と、
前記被加工部材の上方にあって回転駆動される円筒型のローラーと、
前記ローラーと前記被加工部材間に配置され、前記パンチによる抜きカスが保持される裏打ちフィルムと、
前記ローラーと前記平板金型の間に相対的な圧力を加えるための加圧器と、
前記被加工部材を前記ローラーの周速度と同じ速さで移動させる移動手段と
を備え、
前記ローラーの幅は前記パンチの一列の幅より広くなっており、前記移動手段による前記被加工部材の移動によって前記平板金型の前記パンチの一列の数の孔を同時に且つ列ごとに順次に抜かれて前記被加工部材に前記貫通孔が形成されることを特徴とするメッシュプレートの孔明け製造装置。
【請求項１３】
前記敷台の材質は弾力性のあるゴム製部材であり、前記ローラーの材質はＳＵＳ材または硬質のプラスチックで、前記パンチの材質はハイスピード鋼または超硬合金で、前記裏打ちフィルムの材質は一面に粘着性を有するビニール系部材であることを特徴とする請求項１２に記載のメッシュプレートの孔明け製造装置。
【発明の詳細な説明】
【技術分野】
【０００１】
本発明は、メッシュプレートの孔明け製造方法とその製造方法により作成されたメッシュプレートおよびメッシュプレートの孔明け製造装置に関するもので、より詳しくは極薄のメッシュプレートへ複数の微細な貫通孔を明けるための製造方法とその製造方法により形成された強度に優れたメッシュプレートおよびメッシュプレートの製造装置に関するものである。尚、本明細書では完成したメッシュ状のプレートをメッシュプレートと呼び、加工途中のプレートは孔加工が終わっていても（極薄）プレートと呼び、再生治療に用いるものをバリアメンブレンと称することとする。
【背景技術】
【０００２】
近年、医学会における再生医療技術の発達は目覚しいものがある。即ち、メッシュプレートを作成しこれをバリアメンブレンとして使用し、顎骨の再生や眼窩底の再生、或いは歯科における再生治療などを行う研究が成されている。
【０００３】
その中で歯科における硬組織再生治療の一つとして、歯周病により破壊された歯周組織を再生することの出来る歯周病治療技術の開発が進んでいる。歯周病は歯を支える歯槽骨が破壊される疾病で、日本人の歯の喪失をもたらす最大の原因であって、５０００万人以上と推定される患者がいると言われている。そして、歯周病により歯を喪失した２次疾患として認知症の引き金にもなっている。
【０００４】
このような歯周病の治療として、組織再生誘導法（「guided tissue regeneration法」以下「ＧＴＲ法」と称す）と呼ばれる治療法があり、人工生体膜（以下「バリアメンブレン」と称す）という特殊の膜を設置して歯と歯肉との間にスペースを作り、歯槽骨や歯根膜を回復させる組織再生法である。このバリアメンブレンとは、１０μｍから５０μｍ程度の薄い板材に数千〜数十万といわれる複数の微小な貫通孔が明けられたメッシュプレートである。以下に、歯周病及びバリアメンブレンについて説明する。
【０００５】
図１３は歯周病を説明するための概略断面図である。（ａ）は歯周病に罹患した状態を表す断面図、（ｂ）は歯周病が再生された状態を表す断面図である。歯周病とは細菌に犯された歯槽骨が次第に無くなって歯茎のところにスペースが出来てしまうことである。そこでＧＴＲ法として、バリアメンブレンを用いて再生のためのスペース即ち歯周ポッケットを作り、バリアメンブレンの上に歯肉を被せてできた歯周ポッケット内に歯槽骨を再生させる治療である。
【０００６】
上記の再生方法を図に基づき説明すると、図１３（ａ）に示すように、歯１３１は歯槽骨１３２と歯肉１３３で保持され包み込まれている。歯周病になると歯１３１の周りの歯槽骨１３２の一部が失われてスペースができる。このスペースが大きくなると終には歯１３１が抜けてしまう結果となる。そこでスペースを、多くの微小孔の明いた極薄のメッシュプレートで出来たバリアメンブレン１３５で覆い包み込むことによって、歯周ポケット１３４を形成する。
【０００７】
この歯周ポケット１３４のバリアメンブレン１３５上を歯肉１３３で覆うことにより、歯肉１３３を介してバリアメンブレン１３５の微小孔から必要な栄養分や生理活性物質などを吸収すると共に不要の細胞をブロックする、所謂バリアメンブレン１３５にフィルターの役割を果たさせる。この結果、図１３（ｂ）に示すように、歯周ポケット１３４内に再生歯槽骨１３６が再生される。これは残存する骨組織から新生骨を誘導するスペースメイキングと呼ばれる手法である。
【０００８】
従来のバリアメンブレンは、ポリマー、主にはテフロン（登録商標）材を用いて多孔質の薄いプレートで形成されていた。しかし、材料がポリマーなので、使用している時に膨潤し厚さが４００μｍ程度となるために扱いにくく、機械的強度が弱いので変形してしまいスペースの維持が出来なくて歯槽骨再生に難点があった。さらに、多孔質の為に細菌が巣喰い感染症を招くという欠点があり、バリアメンブレンとしての効果に多々課題を有し、普及が不充分であった。
【０００９】
そこで、近年は生体親和性が良く、強度を有し、極薄の板材とすることのできる「純チタン材」または「チタン合金材」をバリアメンブレンとして使用するための研究が進められている。しかし、材料をチタンにて加工をしたがチタン材が厚く、穴径やピッチも大きいと使用時に歯肉がチタンメッシュに癒着したという欠点があった。
【００１０】
チタン材は難加工材であるが、最近の技術進歩によりバリアメンブレンとして使用するための加工が可能となってきた。このチタン材をバリアメンブレンとして使用するためには、強度を必要としないところに用いる１枚板のメッシュプレートの場合は板厚をｔ＝１０〜５０μｍ、好ましくはｔ＝１０〜３０μｍ、微小孔の孔寸法をφ＝１５〜３０μｍ、好ましくはφ＝１５〜２０μｍで、複数個（一般には数千〜数十万個といわれる）孔明けした極薄で微細な貫通孔を有するメッシュプレートとする必要がある。
【００１１】
この微細な貫通孔の孔明け加工技術としては、レーザーによる孔明け加工やプレスによる孔明け加工がある。このうちレーザー加工は熱加工なので、相手が純チタン材であると熱変性によって脆性化し物性が壊滅的に劣化すること、そして孔明け加工時に孔の周囲に蒸散した材料がバリ状に付着しそれが口腔内に落下することが問題である。また、孔を数千から数十万の数を明けるには加工時間が膨大にかかるという欠点も有している。
【００１２】
次に、プレスによる孔明け加工技術については、特許文献１に記載がある。特許文献１には、第６頁〜第７頁に、メッシュの多孔プレートとしてチタンのような金属、プラスチック、ポリマーを用いて再生医療用材料に使用する点が開示され、そのメッシュプレートは、孔径としてφ＝１〜５０μｍ、ピッチがｐ＝３〜３００μｍで、板厚がｔ＝２〜１００μｍのものをバリアメンブレンとして使用する点が記載されている。
【００１３】
また、特許文献１の第９頁〜第１１頁及び図１２〜図１４にはチタン等の金属板材に孔        を明ける加工法として、１本のパンチＰとダイスＤを用いて被加工部材Ｗに孔を明けるのであるが、特許文献１の段落番号〔００４６〕によれば、複数の貫通孔を明ける時は、保持テーブル１０５をテーブル１０３の上面に沿って移動させることで孔明けが出来る、と記載されている。言い換えれば被加工部材の移動によって１個ずつ孔を明ける技術が開示されている。
【００１４】
しかし特許文献１の構成では、レーザー加工同様に、１個ずつの孔明けなので数千個の孔を明けるにしても膨大な時間が掛かるという欠点を有している。一般にプレス機で複数の孔を明ける場合同時に複数個を孔抜きする技術は知られているが、装置が大きくなってしまう。そこで、出願人は圧力を掛けながらローラーを転がして孔明けする方法を検討した。特許文献２にはローラーを用いて金属板材に孔を明けてヘッド用フィルターを製造する構成が記載されている。
【００１５】
特許文献２について説明をする。数字は特許文献２の明細書の中に記載されている符号を用いている。パンチ６３が形成されたパンチングローラ５６と、テーブル５８上に弾性マット５７とを有し、弾性マット５７上に被加工材である金属板材５１を載置してパンチングローラ５６に押圧力Ｐを加えた後パンチングローラ５６を回転させると同時にテーブル５８を移動させて、金属板材５１に孔明け加工を行う構成が記載されている。尚、テーブル５８の移動はパンチングローラ５６の周速度と同じ速さに設定されている。
【先行技術文献】
【特許文献】
【００１６】
【特許文献１】特開２０１１−１４２８３１号公報（第６頁〜第１１頁、図１２〜図１４）
【特許文献２】特開２００９−１６０６１５号公報（第６頁〜第８頁、図２〜図４）
【発明の概要】
【発明が解決しようとする課題】
【００１７】
特許文献２の構成では、何といっても、ローラー側にパンチを形成しているので、パンチを形成する製造技術が非常に難しい。ということは、パンチのコストが高価になってしまい、ひいてはバリアメンブレンのコストが高くなってしまうこととなる。しかも、孔明けが始まった時、回転するパンチが孔の縁を押す形となるので、被加工材である板材がパンチに引き寄せられてパンチに余分の力が加わりパンチの破損の原因となってしまう等、種々の欠点を有している。
【００１８】
本発明は、上記事情に鑑み成されたもので、孔明け加工が容易で、孔明け時余分な力が加わらないのでパンチの破損率も非常に少なく、複数の微細な貫通孔を同時抜きすることによって安価なバリアメンブレンを提供でき、非常に簡単に孔明け加工ができるメッシュプレートの孔明け製造方法と、強度に優れたバリアメンブレン、および小型化され容易に孔明けが可能なメッシュプレートの孔明け製造装置を提供することを目的とする。
【課題を解決するための手段】
【００１９】
上記目的を達成するために、本発明のメッシュプレートの孔明け製造方法は、ローラーとパンチを用いて孔明け加工する方法にあって、平板金型に形成したパンチの上に被加工部材を載置する工程と、被加工部材とローラーとの間に前記パンチによる抜きカスが保持される裏打ちフィルムを配置する工程と、ローラーを回転させる工程と、ローラーと平板金型との間に相対的な圧力を加える工程と、ローラーの周速度と同じ速さでローラーまたは被加工部材を相対移動させる工程と、被加工部材の移動に応じて、被加工部材の移動方向に対し垂直方向のパンチの列ごとに順次にパンチの先端を裏打ちフィルム内に沈み込ませることによって被加工部材に複数の貫通孔を明ける工程と、裏打ちフィルムには貫通孔を明ける工程における被加工部材の抜きカスが沈んだ状態で被加工部材をパンチからリリースする工程と、メッシュプレートを完成させる工程と、を有することを特徴とする。
【００２０】
また、被加工部材の材質はチタンまたはチタン合金であることを特徴とする。
【００２１】
また、被加工部材は１０μｍ以上５０μｍ以下の板厚を有すると共に、被加工部材に孔寸法が１５μｍ以上３０μｍ以下、ピッチが３０μｍ以上３００μｍ以下の微細な貫通孔を明けることによりメッシュプレートを形成することを特徴とする。
【００２２】
また、メッシュプレートの完成工程には、被加工部材の孔明け加工後にカール状になった被加工部材を平板状に矯正する工程を含むことを特徴とする。
【００２３】
また、裏打ちフィルムは、パンチ上に被加工部材を載置する前に別工程にて被加工部材上に裏打ちフィルムを張り付けておくことを特徴とする。
【００２４】
また、被加工部材には、貫通孔の明いた薄板部と該薄板部を補強する補強フレームとが形成されていることを特徴とする。
【００２５】
また、本発明のメッシュプレートの孔明け製造方法は、ローラーとパンチを用いて孔明け加工する方法にあって、平板金型に形成したパンチの上に被加工部材を載置する工程と、被加工部材とローラーとの間に裏打ちフィルムを配置する工程と、ローラーを回転させる工程と、ローラーと平板金型との間に相対的な圧力を加える工程と、ローラーの周速度と同じ速さでローラーまたは被加工部材を相対移動させる工程と、パンチの先端を裏打ちフィルム内に沈み込ませることによって被加工部材に複数の貫通孔を明ける工程と被加工部材をパンチからリリースする工程と、メッシュプレートを完成させる工程と、を有するものであって、被加工部材と裏打ちフィルムとの間に金属板を積層し、パンチが金属板を貫通して裏打ちフィルムまで達するように孔明け加工を行った後、金属板を被加工部材からリリースすることを特徴とする。
【００２６】
また、金属板は被加工部材と同一の材料であり、被加工部材の材質はチタンまたはチタン合金であることを特徴とする。
【００２７】
また、被加工部材に微細な貫通孔が明けられるメッシュプレートは、メッシュプレートに貫通孔の明いた薄板部とこの薄板部を補強する補強フレームとが形成されていて、請求項１から請求項８までのいずれか１項に記載の方法により形成されたことを特徴とする。
【００２８】
また、薄板部の厚さは１０μｍ以上３０μｍ以下、補強フレームの厚さは６０μｍ以上１５０μｍ以下であることを特徴とする。
【００２９】
また、薄板部はエッチングにより形成されることにより、薄板部と補強フレームとは一体化されていることを特徴とする。
【００３０】
また、被加工部材に微細な貫通孔を明けたメッシュプレートの孔明け製造装置は、被加工部材を載置するためのパンチが形成された板状の平板金型と、この平板金型の滑りを防止するための敷台と、被加工部材の上方にあって回転駆動される円筒型のローラーと、ローラーと被加工部材間に配置され、前記パンチによる抜きカスが保持される裏打ちフィルムと、ローラーと平板金型の間に相対的な圧力を加えるための加圧器と、被加工部材をローラーの周速度と同じ速さで移動させる移動手段とを備え、ローラーの幅はパンチの幅より広く、移動手段による被加工部材の移動によって平板金型の一列のパンチの数の孔を同時に且つ列ごとに順次に抜かれて被加工部材に貫通孔が形成されることを特徴とする。
【００３１】
また、前記の敷台の材質は弾力性のあるゴム製部材であり、ローラーの材質はＳＵＳ材または硬質のプラスチックで、パンチの材質はハイスピード鋼または超硬合金で、裏打ちフィルムの材質は一面に粘着性を有するビニール系部材であることを特徴とする。
【発明の効果】
【００３２】
本発明の効果は、平板上に成形するパンチは小径のものでも又ピッチ間隔の小さいものでも研削加工などにより加工ができる。このため、貫通孔の孔明けもパンチを成形した平板金型を用いるので、平板金型の精度そのままでの孔明けが可能である。また、パンチは一定の圧力でローラーに押し付けられているので、ローラーとの相対的な圧力がかかる部位でのみ孔明け加工が成される。即ち、パンチとローラー間に圧力のかかる列が孔明けされるため、列ごとに順番に孔明けが行われることとなる。このように本発明ではパンチ全面で孔明けをするのではなく、列ごとに順々に孔明けが行われるので、加工圧力が小さくて済む。従って、パンチの破損もなく加工も容易であり、安価なバリアメンブレンを提供できるようになった。
【図面の簡単な説明】
【００３３】
【図１】本発明の第１実施の形態による孔明け加工の主な工程を示す側面断面図である。
【図２】被加工部材である極薄プレートに孔明けする時の孔明け製造装置の概略表面断面図である。
【図３】メッシュプレート作成工程を示すフローチャートである。
【図４】完成したメッシュプレートで、（ａ）は表面の平面図、（ｂ）は（ａ）のＡ−Ａ側面断面図を示す。
【図５】孔明け加工が終了した直後のカール状に変形したメッシュプレートの断面図を示す。
【図６】ローラーレベラーを説明するための概略断面図である。
【図７】本発明の第２実施の形態を説明するための概略断面図である。
【図８】本発明の第３実施の形態を示すメッシュプレートで、（ａ）は表面平面図、（ｂ）は（ａ）のＢ−Ｂ側面断面図を示す。
【図９】第３実施の形態のメッシュプレートを作成するための主な工程を示す側面断面図である。
【図１０】第３実施の形態のメッシュプレート作成工程を示すフローチャートである。
【図１１】バリ防止板を用いて極薄プレートへのバリの発生を防ぐ方法の工程図の示す断面図である。
【図１２】ローラーに裏打ちフィルムを巻き付けた状態を示す概略断面図である。
【図１３】歯周病を説明するための概略断面図で、（ａ）は歯周病に罹患した状態を表す断面図、（ｂ）は歯周病が再生された状態を表す断面図である。
【発明を実施するための形態】
【００３４】
本発明は、複数の微細な貫通孔の孔明け加工を、平板の金型に形成したパンチと回転するローラーにより加工するものであり、またそのメッシュプレートの構造に特徴を有するものである。更にはその孔明け製造装置の平板金型とローラーの配置構造を特徴とするものである。以下に図面を参照して本発明の実施の形態について説明する。
【００３５】
（第１実施の形態）
図１は本発明の第１実施の形態による孔明け加工の主な工程を示す側面断面図であり、図２は被加工部材（本実施の形態の中では「極薄プレートブランク」と称する）に孔明けする時の孔明け製造装置の概略表面断面図を示している。また、図３はメッシュプレートを製造する工程を示すフローチャートである。図４は完成したメッシュプレートを示す。
【００３６】
まず図２により孔明け製造装置について説明する。（ａ）は極薄プレートとローラーが離れた位置にある状態を示す概略断面図、（ｂ）は極薄プレートとローラーの間に圧力が加わり始めた状態を示す概略断面図である。
【００３７】
（ａ）において、１は孔明け製造装置である。２は枠体であり基台３と上枠４と基台３と上枠４を結合する柱５より成り立っている。基台３上には押上台６が配設されている。この押上台６には加圧装置１４が接続されていて、加圧装置１４の駆動により押上台６は上昇したり下降したりできるように設計されている。
【００３８】
次に、押上台６の上には後述の平板金型をＹ軸方向（図２では紙面に直角方向）に移動するための移動台７がセットされている。この移動台７の上にゴム製のような弾力性のある敷台８が据えられており、この敷台８の上にパンチ９が形成された平板金型１０が載置されている。敷台８は平板金型１０の滑り止めの役割を果たしている。一方、上枠４にはローラー１１が保持器１２を介して取り付けられている。ローラー１１にはモーター１３が連結され、モーター１３によりローラー１１が回転可能となっている。
【００３９】
また、前述のパンチ９の上には被加工部材である極薄プレートのブランク１５がセットされ、この極薄プレートブランク１５にパンチ９で複数の貫通孔を明けることによりメッシュプレートを製造する。この孔明けの時、極薄プレートブランク１５とローラー１１との間に裏打ちフィルム１６を配置する。この裏打ちフィルム１６は、孔明け時のダイスの役割を果たすと共に、パンチ９側の面に粘着性を持たせることで抜きカスを付着させて回収する役割をも果たしている。
【００４０】
次に、図２（ｂ）を用いて孔明け製造装置１の作用について説明する。図２（ｂ）では上枠４、柱５、或はローラーの保持器１２などは図示を省略している。まず、図２（ａ）のようにパンチ９の上に極薄プレートブランク１５を、またその上に裏打ちフィルム１６を配置する。この状態でモーター１３によりローラー１１を回転させる。そして、図２（ｂ）のように、加圧装置１４を駆動し押上台６を上昇させて、ローラー１１に裏打ちフィルム１６を接触させ、ローラー１１と平板金型１０との間に加圧力を与える。その後、平板金型１０を移動台７によりローラー１１の周速度と同じ速さで移動させることにより、極薄プレートブランク１５にパンチ９による微細孔が複数形成される。
【００４１】
本実施の形態では、極薄プレートブランク１５にはバリアメンブレンとして使用するために生体親和性が良く強度のあるＴｉ（チタン）箔またはＴｉ合金箔の材料を使用する。また、パンチ９の材質、即ち平板金型１０の材質としてはハイスピード鋼か超硬合金を使用し、ローラー１１の材質としてはＳＵＳ材又は硬質のプラスチック材を用いると良い。
【００４２】
ローラー径は５０ｍｍで、ローラー１１の幅はほぼ平板金型１０の幅と同じであれば良いが基本的にはパンチ９の一列の幅より多少広めであれば良い。図２に見るように、ローラー１１の幅がパンチ９の一列の幅より広ければ、平板金型１０の移動によって一列のパンチ９の数の孔を同時に且つ列ごとに順々に抜くことができる。
【００４３】
移動台７の動きについてはモーターなどを用いて移動させても良いが、本実施の形態では特に移動のための設備を必要とせず、ローラー１１との間に加圧力が働いているので、ローラー１１の回転によって自動的に移動台７が動くことを利用している。すなわち本願の孔明け製造装置１では移動台７を駆動するためのモーターを省略することができるため、これによっても小型化が可能である。また、裏打ちフィルム１６にはビニールでできたテープ状のもので、パンチ９側の面には粘着性を持たせたものを使用すると良い。
【００４４】
次に、図１と図３を用いてメッシュプレートを作成する方法について工程を追って説明する。図１では主要構成のみ図示している。
【００４５】
図３のＳＴ１及び図１（ａ）において、パンチ９上にメッシュプレートのブランクであるＴｉ箔（図１では「極薄プレートブランク１５と表記）を載置し、ＳＴ２ではＴｉ箔の上でローラー１１との間に裏打ちフィルム１６を配置する。次にＳＴ３のように、モーター１３によりローラー１１を回転させる。ＳＴ４において加圧装置１４を駆動し押上台６を図１（ａ）の矢印２１のように上昇させる。そして、ＳＴ５及び図１（ｂ）に示すように、ローラー１１を裏打ちフィルム１６に接触させる。
【００４６】
ＳＴ６において、図１（ｂ）の矢印２１で示すように、更に加圧力を加えて平板金型１０を上昇させ図１（ｃ）のように孔明け開始状態とする。この時の加圧力は１０００Ｎ（ニュートン）で加圧した。その後、ＳＴ７のように、移動台７を矢印２２方向に作動させて平板金型１０をローラー１１の周速度と同じ速さで移動させる。但し、上記のように本実施の形態では、ローラー１１と移動台７との間に加圧力が働いているのでローラー１１の回転によって移動台７は自動的に移動するようになっている。この移動速度は０．１〜３ｍ／ｍｉｎとなるように直径５０ｍｍのローラー１１の回転数を決めた。
【００４７】
これによって、ＳＴ８および図１（ｄ）に示すように、Ｔｉ箔にはパンチ９によって孔明け加工が開始される。孔明けは上述のように、図１の紙面に直角な方向に並ぶ列ごとに順々に複数個同時孔明けが成される。平板金型１０はローラー１１の回転により矢印２２方向に送られ、パンチ９によるＴｉ箔への孔明けが行われる。こうしてＳＴ９において、ローラー１１がパンチ９の終端を過ぎることによってＴｉ箔への孔明けが完了する。この状態を図１（ｅ）に示す。図１（ｅ）において、極薄プレートブランク１５はパンチ９の中に沈み込み、パンチ９の先端は裏打ちフィルム１６の中にまで入り込んで、貫通孔が形成されたＴｉ箔即ち極薄プレート１７が形成される。
【００４８】
その後ＳＴ１０及び図１（ｆ）のように、加圧装置１４の駆動により押上台６を矢印２３方向へ下降させ裏打ちフィルム１６からローラー１１を離す。この時、極薄プレート（Ｔｉ箔）１７は裏打ちフィルム１６をくっつけた状態でカール状に丸まってパンチ９上に残される。この状態でＳＴ１１のように、裏打ちフィルム１６を極薄プレート１７からリリースする。
【００４９】
この時図１（ｆ）に示すように、裏打ちフィルム１６には極薄プレート１７の抜きカス２４が沈み込んで残る。極薄プレート１７と同じ厚さの抜きカス２４は、裏打ちフィルム１６の弾力性のため、裏打ちフィルム１６の下面にはみ出す形で残る。その後ＳＴ１２のように、極薄プレート１７を孔明け製造装置１から取り出すと、図５に示すようなカール状の状態となっている。
【００５０】
図５は、孔明け加工が終了した直後のカール状に変形した極薄プレート１７の断面図を示している。このため、図３のＳＴ１３に示すように、カール状に変形した極薄プレート１５を矯正して平板状態とする工程が必要である。この矯正工程はローラーレベラーを用いて行われる。これを図６に示す。
【００５１】
図６はローラーレベラーを説明するための概略断面図である。例えば矯正ロール６１を７個整列させたローラーレベラー６０を用意する。そして入り口側６２に配列したロール６１は強い曲げを加えられるようにし、順次曲げ変形量を少なくするようにする。このようなローラーレベラー６０の中に極薄プレート１７を通すことにより、残留応力が減少し極薄プレート１７のカール状の曲りが矯正される。そして、矯正された極薄プレート１７を出口側６３から取り出したことによって、ＳＴ１４に示すようにメッシュプレートが完成する。
【００５２】
図４に完成したメッシュプレートを示す。（ａ）は表面平面図、（ｂ）は（ａ）のＡ−Ａ側面断面図を示す。メッシュプレート４０は、１列に複数の孔４１が複数行に亘って形成されている。１枚のプレートに明ける孔の数は使用目的によって異なるが、数千から数十万の値を有する。
【００５３】
ところで図４（ｂ）に示すように、メッシュプレート４０に明けられた孔４１のパンチの出口側にはバリ４２ができてしまう。本実施の形態では前述のカール状に変形した極薄プレート１７をローラーレベラー６０により矯正する時にこのバリ４２を数μｍ程度に小さくできることが判った。この程度であればバリアメンブレンとして使用しても差し支えないレベルである。
【００５４】
次に今回実験したメッシュプレートの数値関係について説明する。メッシュプレート４０の材質は純Ｔｉ材の箔を使用している。板厚はｔ＝１５μｍのものを使用し、孔は一辺が２０μｍの四角形状のもの、すなわちφ＝２０μｍ□、ピッチはｐ＝８０μｍのメッシュプレートを作成した。この時の加圧力は１０００Ｎ、極薄プレートの送り速度は１ｍ／ｍｉｎであった。
【００５５】
尚、バリアメンブレンとして使用できるメッシュプレート４０は、板厚がｔ＝１０〜５０μｍ好ましくはｔ＝１０〜３０μｍが良く、孔寸法はφ＝１５〜３０μｍ□好ましくはφ＝１５〜２０μｍ□、孔間ピッチがｐ＝３０〜３００μｍ好ましくはｐ＝５０〜１５０μｍのものであると良い。また、ローラー１１の周速度（つまり、極薄プレート１５の移動速度）は０．１〜３ｍ／ｍｉｎが良く、速度が速いと孔が完全に明かない部分ができてしまい、速度が遅いと加工時間が長く掛かってしまう。加圧力については６００〜１０００Ｎの範囲なら良いが、加圧力が小さいと孔径が小さくなってしなうので、好ましくは８００〜１０００Ｎの値であると全面に亘ってきれいに貫通孔を形成することを実験により確認した。
【００５６】
次に、裏打ちフィルムについて説明する。裏打ちフィルム１６はビニールでできたものが良いことは前述した。この裏打ちフィルム１６についてもいろいろなもので実験をした結果、例えばサランラップ（登録商標）やアルミホイールでは孔を貫通させることが難しく、紙はＴｉが厚くなると貫通させることが難しい。ビニールのフィルムの場合は裏面に粘着剤があるものが良く、厚さが０．１３ｍｍのものが最も良いことが判った。
【００５７】
（第２実施の形態）
次に本発明の第２実施の形態について説明する。図７は、第２実施の形態を説明するための概略断面図で、主要構成のみ示している。第２実施の形態はメッシュプレートを作成するのに極薄プレートブランク１５を帯材で形成し、孔明け加工を順送により連続的に行う方法である。
【００５８】
即ち、図２の孔明け製造装置に、図示しないが順送り金型にパンチ９を形成した平板金型１０をセットし、プレート帯材７１をこの順送り金型に配設する。そして、プレート帯材７１を、中心７３ａを軸として回転するＰ送りリール７３に巻付けておき、加工が終了したプレート帯材７１を、中心７４ａを軸として回転するＰ巻取りリール７４で巻き取るものである。図示はしないが、プレート帯材７１には位置決め用のパイロット穴が形成されていて、ローラー１１側にはパイロットピンを有している。
【００５９】
また、第２実施の形態では、裏打ちフィルム１６も帯材で形成している。裏打ちフィルム１６には、極薄プレートブランク１５に孔明け後、その抜きカスが残ってしまう。そこで、裏打ちフィルム１６も常に新しい状態にしておいた方がより有効である。このため、裏打ちフィルム１６を帯材とし、プレート帯材７１とその順送速度を同期させる。
【００６０】
即ち、フィルム帯材７２を、中心７５ａを軸として回転するＦ送りリール７５に巻付けておき、抜きカスが残ったフィルム帯材７２を、中心７６ａを軸として回転するＦ巻取りリール７６で巻き取るものである。図示はしないが、フィルム帯材７２にも位置決め用のパイロット穴がプレート帯材７１のパイロット穴と同じピッチで形成されており、ローラー１１側のパイロットピンでプレート帯材７１と同時に位置決めされるようになっている。
【００６１】
加工方法は、基本的には図１と同様であるが、その前にプレート帯材７１をローラー１１と平板金型１０上のパンチ９との間に配置すると同時に、フィルム帯材７２をローラー１１とパンチ９上のプレート帯材７１の間に配置する。次に、プレート帯材７１とフィルム帯材７２のパイロット穴（図示せず）にパイロットピンを位置決めする。そして、順送り金型を起動し、決められたピッチで、図１に示すような孔明け加工を行う。加工後のプレート帯材７１とフィルム帯材７２は各々Ｐ巻取りリール７４とＦ巻取りリール７６に巻き取られる。このようにすると、極薄プレート１７の孔明け加工を連続的に行うことができる。尚、パイロットピンやパイロット穴は必ずしも必要としなくても良い。
【００６２】
第１実施の形態で形成した極薄プレート１７はカール状になることを前述したが、第２実施の形態のような帯材加工においてもカール状になろうとする力が働くことは避けられない。そこで、孔明け加工の終わったプレート帯材７１を、図６に示すローラーレベラー６０により矯正加工を行う工程を設ける。ローラーレベラー６０による加工は孔明け加工と連続で行うと良い。
【００６３】
即ち、図６の矯正ロール６１の入り口側から極薄プレート１７の代わりに孔明け加工の終わったプレート帯材７１を通す。これによって、プレート帯材７１の残留応力が減少しカール状の曲りが矯正される。そして、矯正されたプレート帯材７１を出口側６３から取り出す。その後、プレート帯材７１より使用目的に応じた寸法の個々の極薄プレート１７を切断し、メッシュプレート４０として完成させる。
【００６４】
ここで、パンチの加工について説明する。パンチは前述のようにハイスピード鋼か超硬合金を使用し、材料に合った砥石を用いて研削加工により形成する。即ち、平板金型の一面を、砥石を用いて研削することで、パンチの個々の形状は上面が四角形形状で四角柱のパンチを必要なピッチ間隔を持たせて形成することができる。このパンチで孔抜きをすると四角形状の孔が形成される。このようなパンチの製法については既に知られた技術である。尚、パンチは上面がイゲタ形状のものであっても良い。
【００６５】
（第３実施の形態）
次に、本発明の第３実施の形態について説明する。
第３実施の形態は補強用のフレームが付いたメッシュプレートに関するものである。第１実施の形態においてはバリアメンブレンを１枚の板状のメッシュプレートで説明をした。この１枚板状のメッシュプレートは歯槽骨の再生のような場合は非常に有効であるが、インプラントとしての再生治療に用いる場合は強度の問題が出てくる。なぜならば、歯槽骨再生の領域が大きくなり、その際にスペースを維持するための強度が必要となるからである。
【００６６】
即ち、板厚が１０μｍから５０μｍ程度のものでは、チタン材といえどもメッシュプレートの板厚が薄いため機械的強度は弱い。インプラント用のバリアメンブレンとして使用するときは効果を発揮することができない。そこで、本発明者等は強度のあるバリアメンブレンについて検討した。その結果、強度を得るために板厚全体を厚くすると孔明けが困難となるので、メッシュプレート上の必要な部分に補強部を形成する方法に思い至った。
【００６７】
以下に、補強用のフレームが付いたメッシュプレート（以下に「立体形メッシュ」と称する）と、その立体形メッシュの製造方法について説明する。
【００６８】
立体形メッシュを形成するための１つの方法としては、極薄のメッシュプレートを作成してその上に補強フレームを貼り付ける方法である。尚、立体形メッシュも貫通孔が明けられている部分はメッシュプレートの１種として扱うこととする。板状のメッシュプレート上に補強フレームを貼り付ける方法は、真空接合なり超音波接合にて対応することができる。この時のメッシュプレートの厚さは１０μｍから３０μｍ程度のものを用い、補強フレームの板厚は６０μｍから１５０μｍ程度のものを用いるのが良い。メッシュプレートに補強フレームを貼り付けた立体形メッシュは機械的強度を有するのでバリアメンブレンとしての効果を発揮できる。
【００６９】
図８は第３実施の形態により完成した立体形メッシュの形状を示すものであり、（ａ）はその平面図、（ｂ）は（ａ）のＢ−Ｂ側面断面図である。
【００７０】
図８において、立体形メッシュ８０は、メッシュプレートとして機能する薄板部８１と、薄板部８１より厚さが厚くなっている補強部として機能する補強フレーム８２より成る形状を有している。補強フレーム８２は立体形メッシュ８０の形状に対し碁盤目状を有する縦横４本づつの肉厚部で形成した。そして、薄板部８１には貫通孔８３が形成されており、補強フレーム８２の部分にはその下面に有底孔８４が形成されている。薄板部８１に明けられた貫通孔８３の上面には、図４と同様の、バリ８５ができている。
【００７１】
立体形メッシュ８０の場合バリ８５は補強フレーム８２の板厚より高さが低いところにあるので、バリ８５を除去しなくてもバリアメンブレンとして使用した場合特に問題とはならない。尚、その他の補強フレームの形状としては十字形に左右から斜めに各１本のフレームを形成した形状なり、メッシュの折り曲げ方向に肉厚部を何本か形成する等の形状が考えられる。
【００７２】
本実施の形態では、薄板部８１の厚さ寸法ｔ１は２０μｍとし、補強フレーム８２の厚さ寸法ｔ２は１００μｍで形成した。従って、立体形メッシュ８０の総板厚はｔ３＝１２０μｍである。孔径やピッチは図４と同じく、φ＝２０μｍ□、ｐ＝８０μｍの寸法とした。種々の寸法については図４とほぼ同様であるが、厚さのみ次の値が最適である。即ち、薄板部８１の寸法ｔ１は１０μｍ以上３０μｍ以下、補強フレーム８２の寸法ｔ２は６０μｍ以上１５０μｍ以下である（従って、総厚ｔ３＝７０〜１８０μｍ）。補強フレーム８２の厚さ寸法は使用形態に適合した機械的強度が必要な事からこれらの寸法の範囲が最適である。
【００７３】
ところで、補強フレームを貼り付けた立体形メッシュは機械的強度には優れているが、補強フレームを貼り付けた時の密着の信頼性に欠けたり、メッシュ部に接着することから補強フレームの形状的な制約も出てくるという課題があった。そこで、補強フレームを一体化した立体形メッシュについて検討した。即ち、メッシュプレートの板厚に６０μｍから１５０μｍ程度厚くしたプレートブランクをエッチングして補強フレームを残し、薄板部にのみ貫通孔を明けて立体形メッシュとする方法である。
【００７４】
板材をエッチングして補強フレーム８２を一体化して立体形メッシュ８０とすると、補強フレーム８２は形状的制約が無くなるので形状の自由度が増すと共に、補強フレーム８２が立体形メッシュ８０から剥離することは無く、密着性に関する問題は全く無くなる。勿論強度も十分な立体メッシュが得られる。図８は補強フレームをメッシュプレートに一体化した形状の立体形メッシュ８０を示している。
【００７５】
以下に補強フレーム８２を一体化した立体形メッシュ８０についてその製造方法を説明する。図９と図１０は図８に示す立体形メッシュ８０の製造方法の説明図である。図９は第３実施の形態による孔明け加工の主な工程を示す側面断面図であり、図１０は立体形メッシュを製造する工程を示すフローチャートである。図２に示す孔明け製造装置１を参照して孔明け加工について説明する。
【００７６】
ＳＴ１０１は、厚さ１２０μｍのチタン（Ｔｉ）で出来た板材のプレートブランクにエッチングを施す工程である。板材にチタン（Ｔｉ）を使用する場合のエッチング方法は、フッ酸等を使用する一般的な条件で行うことができる。ＳＴ１０２は、薄板部９２の厚さｔ１＝２０μｍと補強フレーム９３の厚さｔ２＝１００μｍを有するプレートブランク９１を準備する工程である。一方で、ＳＴ１０３は、下面に粘着剤が付いたビニール製の裏打ちフィルム９４を準備する工程である。そしてＳＴ１０４は、プレートブランク９１のエッチングされた方の面、即ち補強フレーム９３上に裏打ちフィルム９４を貼り付ける工程である。この貼り付けた状態を図９の（ａ）に示す。
【００７７】
ＳＴ１０５は、図９（ｂ）に示すように、裏打ちフィルム９４を貼り付けたプレートブランク９１を平板金型１０に形成したパンチ９上に載置する。この時、裏打ちフィルム９４の上方にローラー１１が配置されるようにする。ここでＳＴ１０６のようにモーター１３によりローラー１１を回転させ、ＳＴ１０７のように加圧装置１４を駆動し押上台６を図（ｂ）の矢印９７のように上昇させる。すると、ＳＴ１０８のように、ローラー１１と平板金型１０間に加圧力が付与される。この時の加圧力は１０００Ｎとする。
【００７８】
するとＳＴ１０９に示すように、この加圧力によりローラー１１の回転に同期して平板金型１０が矢印９８の方向に移動する。これによってプレートブランク９１に矢印９８方向に送り量が与えられてパンチの列ごとの孔明けが開始する。この状態を図示したのが図９（ｃ）である。パンチの列は紙面の垂直方向とする。ＳＴ１１０及び図９（ｄ）に示すように、孔明け加工が進み、ローラー１１がパンチ９の最後端へ移動するまで孔明け加工が実施される。ＳＴ１１１において、プレートブランク９１に孔明け加工が完了することによって、プレート９５（図９（ｄ）参照）が作成される。
【００７９】
その後加圧装置１４を駆動し押上台６を下降させ、ＳＴ１１２のように、パンチ９上より裏打ちフィルム９４が張り付いたプレート９５を外す。そしてＳＴ１１３のように、プレート９５より裏打ちフィルム９４をリリースする。このＳＴ１１２とＳＴ１１３の状態を図９（ｅ）に示す。プレート９５の薄板部９２には貫通孔９２ａが明けられ、補強フレーム９３の部分には有底孔９３ａが明けられている。また、裏打ちフィルム９４にはプレート９５の薄板部９２の貫通孔９２ａに該当する部分に、図１（ｆ）と同様の抜きカス９６が残る。
【００８０】
取り出したプレート９５は、第１実施の形態で述べたように、カール状に丸まっている。そこでＳＴ１１４のように、図６に示すローラーレベラー６０に通してこのカール状を矯正する工程を経ることで板状のプレート９５となり、ＳＴ１１５のように図８に示す立体形メッシュ８０が完成する。
【００８１】
尚、第３実施の形態で説明した、予めプレートブランクに裏打ちフィルムを貼り付けてからパンチ上に載置する方法は、第１実施の形態や第２実施の形態にも採用できるものである。また、第１実施の形態の加工条件等は第３実施の形態にも利用可能である。
【００８２】
（バリ発生防止方法）
次に、第１実施の形態の加工中に発生するバリについて説明する。メッシュプレートのバリはバリアメンブレンとして使用する時に問題となる。そこで、メッシュプレートにバリを発生させない方法を検討した。図１１は、第１実施の形態に相当する方法で、バリ防止板を用いて極薄プレート１７へのバリの発生を防ぐ方法の工程図を示す断面図である。
【００８３】
図１１（ａ）において、平板金型１０に形成したパンチ９上に極薄プレートブランク１５を載せ、その上にバリ防止板１１１を積層する。そしてその上に裏打ちフィルム１６を載置する。このバリ防止板１１１の材質としては例えば銅のような金属板であれば良い。次に図１１（ｂ）のように、図示しないがローラーで孔明け加工を行うのであるが、この時パンチ９は極薄プレートブランク１５と共にバリ防止板１１１を突き通して裏打ちフィルム１６に達するように加工を行う。
【００８４】
このようにすることで、図１１（ｃ）に示すように、極薄プレート１７の上面にはバリは発生せず、バリ防止板１１１の上面にのみバリ１１２が発生することとなる。これは２枚の金属が密着しているので１枚の板として作用し、極薄プレート１７の上面にはバリが発生しないのである。このような加工を行うことによりメッシュプレートへのバリの発生を防止することができた。裏打ちフィルム１６には、極薄プレート１７とバリ防止板１１１の２枚の板材の厚さの抜きカス１１３が残る。
【００８５】
バリ防止板１１１の考えをさらに発展させて、バリ防止板１１１の材質を極薄プレート１７の材質と同じにして、同じ極薄プレート１７を作成する方法も考えられる。即ち、極薄プレート１７にチタン（Ｔｉ）を用いた場合、バリ防止板１１１の位置にもう１枚チタン（Ｔｉ）の極薄プレート１７を積層させる。そうして図１１（ｂ）のように孔明け加工を行うと、バリ１１２の無い極薄プレート１７と共に、バリ防止板１１１の位置にバリ１１２が発生しているがもう１枚の極薄プレート１７を形成することができる。このような加工を行うことにより、バリを容認することのできる部品に適用が可能な極薄プレート１７を生産でき、生産を向上させるという効果を上げることができる。
【００８６】
以上、本発明を各実施の形態により説明してきたが、これに限定されるものではなく、請求の範囲内での変更は種々あり得る。例えば本実施の形態では、平板金型側に押上台を用いて加圧装置によりローラーに加圧力を加えたが、ローラー側を上下させて加圧力を加えても良い。要は、パンチを有する平板金型とローラーとの間に相対的な加圧力が働くように設定すれば目的は達成される。
【００８７】
更に上記の実施の形態では、被加工部材に裏打ちフィルムを載置したり、或は貼り付けたりする方法で孔明け加工を説明したが、例えば図１２のように、粘着剤付テープを裏打ちフィルム１２１としてローラー１１の円筒面に貼り付けて使用しても良い。
【００８８】
図１２はローラーに裏打ちフィルムを巻き付けた状態を示す概略断面図である。裏打ちフィルム１２１を巻き付けたローラー１１とパンチ９を形成した平板金型１０間に加圧力を加え極薄プレートブランク１５に孔明け加工を施す。この時、裏打ちフィルム１２１に抜きカスが付着する。そこで、本発明では、加工位置と異なるところに抜きカスを除去するための剥離吸着装置１２２を設けるようにしている。この方法によると裏打ちフィルムを何回でも使用でき、更なる加工の容易化に効果を発揮できる。
【産業上の利用可能性】
【００８９】
本発明は歯周病の再生治療に用いるバリアメンブレンとして、またインプラントの治療用として使用できることを説明したが、その他、顎骨の再建や眼窩底の再建、頭蓋骨陥没治療としての再生治療用など、種々の再生治療のバリアメンブレンとして使用することが可能であり、再生治療において大きな効果を発揮するものである。更に医療用途に限らず工業用用途としてフィルターなり、電池の集電板として使用する等、幅広い用途が考えられる。
【符号の説明】
【００９０】
１  孔明け製造装置
２  枠体
３  基台
４  上枠
５  柱
６  押上台
７  移動台
８  敷台
９  パンチ
１０  平板金型
１１  ローラー
１３  モーター
１４  加圧装置
１５  極薄プレートブランク
１６、９４  裏打ちフィルム
１７  極薄プレート
４０  メッシュプレート
４１  孔    
４２、８５、１１２  バリ
６０  ローラーレベラー
６１  矯正ロール
７１  プレート帯材
７２  フィルム帯材
７３  Ｐ送りリール
７４  Ｐ巻き取りリール
７５  Ｆ送りリール
７６  Ｆ巻き取りリール
７３ａ、７４ａ、７５ａ、７６ａ  中心    
８０  立体形メッシュ
８１、９２  薄板部
８２、９３  補強フレーム
８３、９２ａ  貫通孔
８４、９３ａ  有底孔
９１  プレートブランク
９５  プレート
１１１  バリ防止板
１２２  剥離吸着装置
１３１  歯    
１３２  歯槽骨
１３３  歯肉
１３４  歯周ポケット
１３５  バリアメンブレン
１３６  再生歯槽骨
ｔ、ｔ１、ｔ２、ｔ３  板厚
ｐ  ピッチ    
φ  孔寸法
【図１】
0006497692.tif 000002
【図２】
0006497692.tif 000003
【図３】
0006497692.tif 000004
【図４】
0006497692.tif 000005
【図５】
0006497692.tif 000006
【図６】
0006497692.tif 000007
【図７】
0006497692.tif 000008
【図８】
0006497692.tif 000009
【図９】
0006497692.tif 000010
【図１０】
0006497692.tif 000011
【図１１】
0006497692.tif 000012
【図１２】
0006497692.tif 000013
【図１３】
0006497692.tif 000014